(57)【要約】【課題】ニッケル基超合金の提供。【解決手段】本発明は、付加製造後の熱処理による部品製造用の、γ’相含有量が高いニッケル基超合金であって、全組成に対する重量％で、Ｃｒ：１５．５〜１６．５；Ｃｏ：７．７〜１１；Ｍｏ＋Ｗ＝５．５〜７．５；Ａｌ：２．９〜４．３；Ｔｉ：２．６〜３．２；Ｔａ：１．５〜２．２；Ｎｂ：０．３〜１．１；Ｃ：０．０１〜０．１３；Ｂ：０．０００５〜０．０１５；Ｚｒ：≦０．０１；Ｈｆ：０．０００１〜０．５；Ｓｉ：≦０．０６；Ｎｉ：残部、及び不可避不純物を含む組成を有することを特徴とするニッケル基超合金に関する。本発明はまた、超合金粉末及びタービン部品の製造方法に関する。【選択図】図１
2022500557.tif 000002
【特許請求の範囲】
【請求項１】
付加製造後の熱処理による部品製造用の、γ’相含有量が高いニッケル基超合金であって、全組成に対する重量％で、
クロム：１５．５〜１６．５；
コバルト：７．７〜１１、有利には７．７〜９；
モリブデン＋タングステン含有量＝５．５〜７．５、有利には６．２〜７．５となるモリブデン及びタングステン；
アルミニウム：２．９〜４．３、有利には３〜４；
チタン：２．６〜３．２、有利には２．６〜３．１；
タンタル：１．５〜２．２；
ニオブ：０．３〜１．１、有利には０．３〜０．５；
炭素：０．０１〜０．１３、有利には０．０１〜０．０７；
ホウ素：０．０００５〜０．０１５；
ジルコニウム：≦０．０１、有利には≦０．００９；
ハフニウム：０．０００１〜０．５、有利には０．０００１〜０．２；
ケイ素：≦０．０６、有利には≦０．０３；
ニッケル：残部、及び
不可避不純物
を含む組成、有利には本質的にこれらからなる組成を有することを特徴とするニッケル基超合金。
【請求項２】
全組成に対する重量％で、
クロム：１５．５〜１６．５；
コバルト：７．７〜９；
モリブデン＋タングステン含有量＝６．２〜７．５となるモリブデン及びタングステン；
アルミニウム：３〜４；
チタン：２．６〜３．１；
タンタル：１．５〜２．２；
ニオブ：０．３〜０．５；
炭素：０．０１〜０．０７；
ホウ素：０．０００５〜０．００５；
ジルコニウム：≦０．００９；
ハフニウム：０．０００１〜０．２；
ケイ素：≦０．０３；
ニッケル：残部、及び
不可避不純物
を含む組成、有利には本質的にこれらからなる組成を有することを特徴とする請求項１に記載のニッケル基超合金。
【請求項３】
全組成に対する重量％で、モリブデン含有量が２．５〜３．５、有利には２．７〜３．５であることを特徴とする請求項１又は２に記載のニッケル基超合金。
【請求項４】
全組成に対する重量％で、タングステン含有量が３〜４、有利には３．５〜４であることを特徴とする請求項１〜３のいずれか一項に記載のニッケル基超合金。
【請求項５】
上記不可避不純物は、窒素、酸素、水素、鉛、硫黄、リン、鉄、マンガン、銅、銀、ビスマス、白金、セレン、スズ、マグネシウム、及びこれらの混合物からなる群から選択されることを特徴とする請求項１〜４のいずれか一項に記載のニッケル基超合金。
【請求項６】
窒素含有量≦０．０３０％、及び
酸素含有量≦０．０３０％
であることを特徴とする請求項１〜５のいずれか一項に記載のニッケル基超合金。
【請求項７】
粉末状であることを特徴とする請求項１〜６のいずれか一項に記載のニッケル基超合金。
【請求項８】
ワイヤ状であることを特徴とする請求項１〜６のいずれか一項に記載のニッケル基超合金。
【請求項９】
請求項７に記載のニッケル基超合金粉末を製造する方法であって、
（ａ）元素出発原料又は予合金出発原料を混合する工程、
（ｂ）工程（ａ）で得られた混合物を、有利には真空誘導炉で溶融する工程、
（ｃ）工程（ｂ）で得られた生成物を、有利にはアルゴンでガスアトマイズする工程、
（ｄ）工程（ｃ）で得られた粉末を篩にかけて所望の粒径を得る工程、及び
（ｅ）得られた粉末を回収する工程
を含む方法。
【請求項１０】
ニッケル基超合金から部品、より具体的にはタービンを製造する方法であって、
（Ａ）請求項７に記載のニッケル基超合金粉末を、有利には請求項９に記載の方法で製造する工程、
（Ｂ）工程（Ａ）で得られた粉末を付加製造プロセス、有利には選択的レーザー溶融（ＬＢＭ）、電子ビーム溶融（ＥＢＭ）、及び粉末吹付によるレーザー溶融（ＣＬＡＤ）からなる群から選択されるプロセスに供する工程、
（Ｃ）工程（Ｂ）で得られた部品を少なくとも１つの熱的処理及び／又は物理的処理及び／又は化学的処理、有利には弛緩熱処理、熱間等方圧加圧処理、固溶化処理、時効処理、並びに、腐食及び酸化を防止するコーティングの塗布等の仕上げ処理からなる群から選択される処理、より具体的には熱間等方圧加圧処理に供する工程、及び
（Ｄ）得られた部品を回収する工程
を含む方法。
【請求項１１】
工程（Ｂ）は選択的レーザー溶融（ＬＢＭ）であることを特徴とする請求項１０に記載の方法。
【請求項１２】
請求項７に記載の粉末から、有利には請求項１０又は請求項１１に記載の方法で得られる、又は請求項８に記載のワイヤから得られるニッケル基超合金部品。
【請求項１３】
マクロクラック及び有利にはマイクロクラックが存在しないことを特徴とする請求項１２に記載の部品。
【請求項１４】
航空機エンジンタービン、ガスタービン、陸上タービン、及び海洋産業タービンにおける請求項１２又は１３に記載のニッケル基超合金部品の使用。
【発明の詳細な説明】
【技術分野】
【０００１】
本発明は、高温用途用ニッケル基超合金、より具体的には、例えば、航空機エンジンタービン、ガスタービン、及び／又は海洋産業タービン向けの付加製造による部品製造に適したニッケル基超合金の分野に関する。
【背景技術】
【０００２】
ニッケル基超合金は、航空宇宙ジェットエンジンの高温部品の製造に現在使用されている材料の中で最高性能の材料である。その組成によって、高温で高い機械的強度が得られるからである。このように、上記特定用途において、これまでこれらの合金に求められてきた２つの主な特徴は、場合によっては１０５０℃〜１１００℃までの温度での高い耐クリープ性、及び非常に良好な高温耐食性である。そのような超合金の一つとして、例えば特許文献１には、重量％で、Ｃｒが１５〜１８、Ｃｏが８〜１１、Ｍｏが０．７５〜２．２、Ｗが１．８〜３、Ａｌが３〜４、Ｔｉが３〜４、Ｎｂが０．５〜２、Ｔａが１〜３、Ｃが０．１〜０．２、Ｂが０．０１〜０．０５、Ｚｒが０．０１〜０．２、Ｎｉ及び不可避的不純物が残部の組成を有する超合金が記載されている。
【０００３】
当該特許文献に記載の超合金のなかで唯一、Ｉｎｃｏｎｅｌ（登録商標）７３８ＬＣ（ＩＮ７３８ＬＣ）という名称で知られる合金が、ジェットエンジン部品用途で商品化されている。これは、当該分野、特に整流器等の部品の製造において最も一般的に使用される基準合金である。
【０００４】
このように、上記超合金は、重量％で、Ｃｒが１５．７〜１６．３、Ｃｏが８〜９、Ｍｏが１．５〜２、Ｗが２．４〜２．８、Ａｌが３．２〜３．７、Ｔｉが３．２〜３．７、Ｎｂが０．６〜１．１、Ｔａが１．５〜２、Ｃが０．０９〜０．１３、Ｂが０．００７〜０．０１２、Ｚｒが０．０３〜０．０８、Ｓｉが最大０．３、Ｎｉ及び不可避不純物が残部の組成を有する。
【０００５】
航空宇宙ガスタービンに関しては、収率増加及び消費率低下の観点から意欲的な目標が設定されているが、これはエンジン設計に大きな影響を及ぼし、各種材料、特にニッケル基超合金の各種材料が使用される温度及び応力が上昇し続ける傾向にある。このため、付加製造法が特に適しているエンジンの高温部材を新たに設計開発する必要がある。
【０００６】
ニッケル基超合金は、γオーステナイトニッケル（面心立方、故に比較的延性がある）の基本マトリックスを有し、このマトリックスが、マトリックスに密着した硬化γ’析出物（Ｌ１２構造）で補強されている材料である。これは、該材料が後者とよく似た原子格子を有することを意味する。これらの超合金の性能を向上させるには、含有するγ’相の量を使用温度で強化することが有利である。しかしながら、この種の超合金では、特に付加製造工程又はその後の熱処理工程でマイクロクラック及び／又はマクロクラックが生じる傾向がある。マイクロクラックは付加積層時に現れるクラックであり、マクロクラックは熱処理中に現れるクラックである。上記用語は、マイクロクラックが一般的にはマクロクラックより実質的に小さいことに由来するが、マクロクラックと同程度の大きさのマイクロクラックを除外するものではない。
【０００７】
特許文献２には、γ’硬化相含有量が高いニッケル基超合金組成物であって、Ｚｒ及び／又はＳｉ含有量が低減されており（重量％で０．００４≦Ｚｒ＜０．０３及び０．００１≦Ｓｉ＜０．０３、より具体的には、最大Ｓｉ含有量が０．０２及び／又は最大Ｚｒ含有量が０．０２）、選択的レーザー溶融又は電子ビームレーザー溶融等の付加製造プロセスにおいて使用できるように粒径が１５０μｍ未満である組成物が記載されている。
【０００８】
この組成物では、粉体層への付加製造中にマイクロクラックが生じる傾向が低くなる。しかしながら、レーザーによる溶融後の冷却と、付加製造後の熱処理とに関連するマクロクラックの問題は、Ｚｒ及びＳｉ含有量の低減では解決されない。組成の変更で熱処理が容易になるということもない。
【０００９】
また、非特許文献１にも、Ｓｉ含有量はＩＮ７３８ＬＣタイプのニッケル基超合金組成物の耐クラック性に大きく影響するとの記載がある。しかし、Ｓｉ含有量の減少と共に粗レーザー処理部品においてクラック密度が低下するという非常に良好な結果にもかかわらず、この材料では、レーザーによる溶融後の冷却と、付加製造後の熱処理とに関連するマクロクラックの問題が解決されていない。組成の変更で熱処理が容易になるということもない。
【００１０】
非特許文献２は、Ａｌを添加し、固溶化温度を変更することで、ＩＮ７３８Ｃ（炭素含有量がＩＮ７３８ＬＣより高いＩｎｃｏｎｅｌ（登録商標）７３８に相当する（ここでは０．１７％））の微細構造及び硬度を向上させることを目的としている。しかしながら、Ａｌ含有量のみを増加させ、残りの合金組成は変更しない（いずれにせよＮｂ含有量が２％と非常に高く、標準範囲を超える）場合、γ’相の析出が増加する。この研究によると、Ａｌ添加と共に合金の硬度が熱処理後に実質的に上昇し、それに伴ってγ’析出量が増加するが、これにより粗レーザー処理部品のクラックに関して非常に有害な結果がもたらされ得るため、用途には望ましくない。
【００１１】
このように、本発明者らは、驚くべきことに、製造後の熱処理の後でもマクロクラックが少なく、Ｉｎｃｏｎｅｌ（登録商標）７３８ＬＣと同等の機械的特性を有するニッケル基超合金部品を付加製造で得るためには、使用する超合金組成物のモリブデン及び／又はタングステン含有量、より具体的にはモリブデン及びタングステン含有量を増加させる必要があることに気が付いた。
【００１２】
また、製造後の熱処理の後でもマイクロクラックが少なく、Ｉｎｃｏｎｅｌ（登録商標）７３８ＬＣと同等の機械的特性を有するニッケル基超合金部品を付加製造で得るためには、使用する超合金組成物のジルコニウム含有量及び場合によってはケイ素含有量を低減するだけでなく、チタン、ニオブ、及び炭素含有量も低減する必要があることに気が付いた。
【００１３】
この理由は、オーステナイトマトリックスに主に存在する重元素であるモリブデン及びタングステンを添加すると、マトリックスが強化される一方で、硬化γ’相の析出が遅れることになるからである。
【００１４】
更に、チタン及びニオブ含有量を低減すると、（Ｔｉ＋Ｎｂ＋Ｔａ）／Ａｌ比が低下し、そのためγ’相の硬化特性が低下するという直接的効果がある。また、チタン含有量の低減によって、γ’ソルバス温度が下がり、これによって所定温度でのγ’の割合が低下する。炭素及びニオブを低減する場合、これらに関しては、付加製造工程において凝固時に形成される炭化物ＮｂＣの割合が低下することになる。組成にこれら２つの変更（Ｔｉ及びＮｂの低減、並びにＣ及びＮｂの低減）を行う場合、付加製造工程においてミクロ偏析とγ’及びＮｂＣの析出とに関連するマイクロクラックを制限することを目的としている。
【００１５】
特許文献２に、Ｔｉ含有量が２．２〜３．７、すなわち非常に低い場合もあるニッケル基超合金組成物が記載されているのは事実である。
【００１６】
しかしながら、当業者であれば、これは明らかに誤記であることが分かる。なぜなら、上記文献では、ＩＮ７３８ＬＣのＴｉ含有量も、標準含有量（３．２〜３．７）ではない２．２〜３．７であると示されているためである。また、上記文献には、クラックの防止には低いＴｉ含有量が重要であるとの記載はどこにもないことも分かる。更に、限界値が２．２未満であると、γ’ソルバス温度が大幅に低下し、結果として材料の使用温度を制限するリスクが生じることになるため、明らかに望ましい効果ではない。
【先行技術文献】
【特許文献】
【００１７】
【特許文献１】米国特許出願公開第３４５９５４５号明細書
【特許文献２】国際公開第２０１５／０９６９８０号
【非特許文献】
【００１８】
【非特許文献１】Ｒ．Ｅｎｇｅｌｉ  ｅｔ  ａｌ．，Ｊｏｕｒｎａｌ  ｏｆ  Ｍａｔｅｒｉａｌｓ  Ｐｒｏｃｅｓｓｉｎｇ  Ｔｅｃｈｎｏｌｏｇｙ  ２２９（２０１６）４８４−４９１
【非特許文献２】Ｐ．Ｗａｎｇｙａｏ  ｅｔ  ａｌ．，Ａｄｖａｎｃｅｄ  Ｍａｔｅｒｉａｌｓ  Ｒｅｓｅａｒｃｈ  Ｖｏｌｓ  １０２５−１０２６（２０１４），３９５−４０２
【発明の概要】
【課題を解決するための手段】
【００１９】
本発明は、付加製造後の熱処理による部品製造用の、γ’相含有量が高いニッケル基超合金であって、全組成に対する重量％で、
クロム：１５．５〜１６．５；
コバルト：７．７〜１１、有利には７．７〜９；
モリブデン＋タングステン含有量＝５．５〜７．５、有利には６．２〜７．５となるモリブデン及びタングステン；
アルミニウム：２．９〜４．３、有利には３〜４；
チタン：２．６〜３．２、有利には２．６〜３．１；
タンタル：１．５〜２．２；
ニオブ：０．３〜１．１、有利には０．３〜０．５；
炭素：０．０１〜０．１３、有利には０．０１〜０．０７；
ホウ素：０．０００５〜０．０１５；
ジルコニウム：≦０．０１、有利には≦０．００９；
ハフニウム：０．０００１〜０．５、有利には０．０００１〜０．２；
ケイ素：≦０．０６、有利には≦０．０３；
ニッケル：残部、及び
不可避不純物
を含む組成、有利には本質的にこれらからなる組成、より具体的にはこれらからなる組成を有することを特徴とするニッケル基超合金に関する。
【００２０】
よって、本発明の組成は、上記組成の全重量に対する重量％で、１５．５〜１６．５、具体的には１５．５〜１６．０、より具体的には１５．５〜１５．８の範囲の量のクロム（Ｃｒ）を含む。
【００２１】
これは、高温耐食性を得るのに必要である。好ましくはγ相に位置し、その固溶体への硬化に関与する。
【００２２】
クロム含有量は、不確実性が±０．３、より具体的には±０．２、有利には±０．１５で測定される。
【００２３】
本発明の組成は更に、上記組成の全重量に対する重量％で、７．７〜１１、具体的には７．７〜９、より具体的には７．７〜８．５の範囲の量のコバルト（Ｃｏ）を含む。
【００２４】
これは、位置するγ相の固溶体への硬化に関与し、γ’相の固溶化温度（γ’ソルバス温度）に影響する。コバルト含有量が多いと、γ’相のソルバス温度が低下することになり、燃焼のリスクを一切伴うことなく、熱処理によって合金を均質化しやすくなる。また、コバルト含有量が少ないと、γ’相のソルバス温度が上昇することになり、高温でのγ’相の安定性を向上させることができ、耐クリープ性に対して有益である。したがって、良好な均質化能と良好な耐クリープ性との良好な兼ね合いを図ることが適切である。
【００２５】
コバルト含有量は、不確実性が±０．２、より具体的には±０．１、有利には±０．０６で測定される。
【００２６】
本発明の組成は更に、上記組成の全重量に対する重量％で、モリブデン＋タングステン含有量が５．５〜７．５、有利には５．７〜７．５、より有利には６〜７．５、より具体的には６．２〜７．５の範囲のモリブデン（Ｍｏ）及びタングステン（Ｗ）を含む。
【００２７】
有利な一実施形態においては、本発明の組成のモリブデン（Ｍｏ）含有量は、上記組成の全重量に対する重量％で、２．５〜３．５、有利には２．７〜３．５、より具体的には２．７〜３．０の範囲である。
【００２８】
この理由は、モリブデンが、位置するγ相の硬化に関与するためである。また、γ相への拡散が遅れることになり、これによりγ’析出が遅延する。
【００２９】
よって、高温耐食性に悪影響となり得る過剰量を回避しつつ、γマトリックスを強化するために、モリブデン含有量を標準ＩＮ７３８ＬＣと比較して増加させる。
【００３０】
モリブデン含有量は、不確実性が±０．０３、より具体的には±０．０２、有利には±０．０１で測定される。
【００３１】
他の実施形態においては、本発明の組成のタングステン（Ｗ）含有量は、上記組成の全重量に対する重量％で、３〜４、具体的には３．５〜４、より具体的には３．６〜４の範囲である。
【００３２】
タングステンは、γ相及びγ’相の両相に比較的均等に分散し、そのため固溶体による両相の硬化に寄与する。Ｍｏと同様に、合金に存在することで、拡散を遅らせ、それによりγ’析出を遅延させることができる。しかしながら、過剰量では、高温耐食性に悪影響を及ぼす。
【００３３】
よって、γマトリックスを強化するために、タングステン含有量を標準ＩＮ７３８ＬＣと比較して増加させる。しかしながら、これによって固相線がかなり大きく降下するが、γ’ソルバスは変化しない。したがって、γ’の固溶時に燃焼が起こるリスクを避けるためには、増加量を制限する必要がある。
【００３４】
タングステン含有量は、不確実性が±０．０４、より具体的には±０．０２、有利には±０．０１で測定される。
【００３５】
更に他の実施形態において、本発明の組成のモリブデン（Ｍｏ）含有量は、上記組成の全重量に対する重量％で、２．５〜３．５、有利には２．７〜３．５、より具体的には２．７〜３．０の範囲であり、本発明の組成のタングステン（Ｗ）含有量は、上記組成の全重量に対する重量％で、３〜４、具体的には３．５〜４、より具体的には３．６〜４の範囲である。
【００３６】
本発明の組成は更に、上記組成の全重量に対する重量％で、２．９〜４．３、有利には３〜４、具体的には３．１〜３．８の範囲の量のアルミニウム（Ａｌ）を含む。
【００３７】
Ａｌ含有量は、γ’ソルバス温度に直接影響するので、所定温度におけるγ’の割合にも直接影響する。量がかなり少ない場合、γ’の割合が減少することでγ’の析出に関連するクラックを防止できる。一方、量が多い場合、硬化特性を低下させつつγ’の割合を高めることができる。Ａｌ含有量を介して、熱処理中のクラックの発生リスクを取り除きつつ、γ’の割合（大きさ及び分布）を高く維持することができる。
【００３８】
アルミニウム含有量は、不確実性が±０．０４、より具体的には±０．０２、有利には±０．０１で測定される。
【００３９】
本発明の組成は更に、上記組成の全重量に対する重量％で、２．６〜３．２、有利には２．６〜３．１の範囲の量のチタン（Ｔｉ）を含む。
【００４０】
具体的な一実施形態では、チタン含有量を標準ＩＮ７３８ＬＣにおける含有量と比較してわずかに低減する。この場合、一定のアルミニウム含有量であれば、γ’析出に関連するクラックを防止する目的で、γ’ソルバス温度を低下させ、それにより所定温度におけるγ’の割合を低下させるという直接的な効果がある。Ａｌ含有量を増加させると、γ’の割合はＩＮ７３８ＬＣのレベルに維持でき、（Ｔｉ＋Ｔａ＋Ｎｂ）／Ａｌ比を低下させると、γ’相の硬化特性が低下し、それによりγ’析出に関連するクラックの発生リスクが取り除かれるという効果が得られることになる。
【００４１】
チタン含有量は、不確実性が±０．０４、より具体的には±０．０２で測定される。
【００４２】
本発明の組成は更に、上記組成の全重量に対する重量％で、１．５〜２．２、有利には１．７〜２．２の範囲の量のタンタル（Ｔａ）を含む。
【００４３】
タンタルはチタンと同様にγ’相に存在し、その効果はγ’相を強化することである。タンタル含有量は、不確実性が±０．０２、より具体的には±０．０１で測定される。
【００４４】
本発明の組成は更に、上記組成の全重量に対する重量％で、０．３〜１．１、有利には０．３〜０．８、具体的には０．３〜０．６、より具体的には０．３〜０．５の範囲の量のニオブ（Ｎｂ）を含む。
【００４５】
有利な一実施形態においては、炭化物の析出を減少させることを目的として、Ｎｂ含有量をＩＮ７３８ＬＣの標準含有量と比較して低減する。付加製造によって得られる粒子の粒径が小さくなると、それ自体が冷却時のクラックの原因となり得る炭化物の必要性が低下する。
【００４６】
ニオブ含有量は、不確実性が±０．００５、より具体的には±０．００２で測定される。
【００４７】
本発明の組成はまた、上記組成の全重量に対する重量％で、０．０１〜０．１３、有利には０．０１〜０．０９、具体的には０．０１〜０．０７、より具体的には０．０１〜０．０５、更に具体的には０．０１〜０．０３の範囲の量の炭素（Ｃ）を含む。
【００４８】
有利な一実施形態においては、炭化物の析出を減少させることを目的として、炭素含有量をＩＮ７３８ＬＣの標準含有量と比較して低減する。付加製造によって得られる粒子の粒径が小さくなると、それ自体が冷却時のクラックの原因となり得る炭化物の必要性が低下する。
【００４９】
炭素含有量は、不確実性が±０．００３、より具体的には±０．００２で測定される。
【００５０】
本発明の組成は更に、上記組成の全重量に対する重量％で、０．０００５〜０．０１５、より具体的には０．０００５〜０．００５の範囲の量のホウ素（Ｂ）を含む。
【００５１】
有利な一実施形態においては、固相線を降下させる傾向があり、且つ付加製造工程中のホウ化物の溶出リスクを増大させる最終共晶系γ／ＴｉＢ２の存在を制限することを目的として、ホウ素含有量をＩＮ７３８ＬＣの標準含有量と比較して低減する。
【００５２】
ホウ素含有量は、不確実性が約２０％で測定される。
【００５３】
本発明の組成は更に、上記組成の全重量に対する重量％で、ジルコニウム（Ｚｒ）含有量が≦０．０１、有利には≦０．００９、具体的には＜０．００４、より具体的には≦０．００３、更に具体的には≦０．０００１である。
【００５４】
このように、ジルコニウム含有量をＩＮ７３８ＬＣの標準含有量と比較して低減すると、結果として付加製造工程中に発生する液化割れ及び高温割れに対して有益な効果が得られる。
【００５５】
ジルコニウム含有量は、不確実性が約２０％で測定される。
【００５６】
本発明の組成は更に、上記組成の全重量に対する重量％で、０．０００１〜０．５、有利には０．０００１〜０．２、より有利には０．０００３〜０．２、具体的には０．１〜０．５、より具体的には０．１〜０．２の範囲の量のハフニウム（Ｈｆ）を含む。
【００５７】
ハフニウム含有量を介して、温度強度に対するＺｒ減少の悪影響（特にクリープ及び腐食）を相殺することができる。
【００５８】
ハフニウム含有量は、不確実性が約２０％で測定される。
【００５９】
本発明の組成はまた、上記組成の全重量に対する重量％で、ケイ素（Ｓｉ）含有量が≦０．０６、有利には≦０．０３、具体的には≦０．０２５、より具体的には≦０．０２１である。
【００６０】
このように、ケイ素含有量をＩＮ７３８ＬＣの標準含有量と比較して低減すると、結果として付加製造工程中に発生する液化割れ及び高温割れに対して有益な効果が得られる。
【００６１】
ケイ素含有量は、不確実性が約２０％で測定される。
【００６２】
したがって、マイクロクラックの発生を抑制し、且つマクロクラックの出現を低減、又は有利には抑制するために、本発明のニッケル基超合金組成物は以下を含む。
・ＩＮ７３８ＬＣの標準含有量と比較して低減したジルコニウム含有量及び有利にはケイ素含有量。その結果、付加製造工程中に発生する液化割れ、よって高温割れに対して有益な効果が得られる。
・有利には、ＩＮ７３８ＬＣの標準含有量と比較してわずかに低減したチタン及び／又はニオブ含有量。その結果、γ’ソルバス温度を低下させ、それにより所定温度及び一定のアルミニウム含有量におけるγ’の割合を低下させるという直接的な効果、並びに、γ’析出に関連するクラックを抑制する目的で、維持した割合のγ’相の硬化特性を低下させるという直接的な効果が得られる。
・ジルコニウム減少が耐熱クリープ性に悪影響となることから、この減少を補うためのハフニウム。
・有利には、炭化物の析出を減少させることを目的として、ＩＮ７３８ＬＣの標準含有量と比較して低減したＮｂ及びＣ含有量。付加製造によって得られる粒子の粒径が小さくなると、それ自体が付加製造中のマイクロクラックの原因となり得る炭化物の必要性が低下する。
・拡散速度を遅くし、且つ破壊的γ’形成要素を低減するとともに、γマトリックスを強化して熱処理時のマクロクラックの発生を大幅に抑えることを目的として、ＩＮ７３８ＬＣの標準含有量と比較して増加させたＭｏ及び／又はＷ含有量。
【００６３】
このようにして、特に有利な一実施形態では、本発明のニッケル基超合金は、全組成に対する重量％で、
クロム：１５．５〜１６．５；
コバルト：７．７〜９；
モリブデン＋タングステン含有量＝６．２〜７．５となるモリブデン及びタングステン；
アルミニウム：３〜４；
チタン：２．６〜３．１；
タンタル：１．５〜２．２；
ニオブ：０．３〜０．５；
炭素：０．０１〜０．０７；
ホウ素：０．０００５〜０．００５；
ジルコニウム：≦０．００９；
ハフニウム：０．０００１〜０．２；
ケイ素：≦０．０３；
ニッケル：残部、及び
不可避不純物
を含む組成、有利には本質的にこれらからなる組成、より具体的にはこれらからなる組成を有することを特徴とする。
【００６４】
上記不可避不純物は、粉末の製造における各工程に、又は粉末の製造に使用される出発材料に存在する不純物に由来する。ニッケル基超合金に従来見られる不純物がいずれも見られる。より具体的には、窒素、酸素、水素、鉛、硫黄、リン、鉄、マンガン、銅、銀、ビスマス、白金、セレン、スズ、マグネシウム、及びそれらの混合物からなる群から選択される。これらは、上記合金の最大０．１５質量％に相当し、それぞれ全組成の０．０５重量％以下である。一般的に、上記合金中の不純物の含有量は、不確実性が２０％で測定される。
【００６５】
よって、窒素（Ｎ）含有量は、上記組成の全重量に対する重量％で、≦０．０３０、有利には≦０．００８、具体的には≦０．００６、より具体的には≦０．００５、より有利には≦０．００２であってよい。
【００６６】
窒素含有量を制限することで、特定の機械的特性に悪影響を及ぼし得る窒化物又は炭窒化物の存在をレーザー後の部品において制限することができる。窒素含有量は、不確実性が±０．０００８、より具体的には±０．０００４で測定される。
【００６７】
酸素（Ｏ）含有量は、上記組成の全重量に対する重量％で、≦０．０３０であってよい。従来のプロセスを考慮すると驚くべき酸素含有量と思われるが、粉末状に金属を分割することで、表面／体積比が非常に大きくなり、上記合金の酸素含有量が大幅に増加する傾向となる。粉末製造方法が十分に制御されない場合、上記酸素含有量はいっそう増加することになる。この０．０３％という限界値内であれば、酸素は熱延性の点で有益な役割を果たし得る。酸素含有量を０．０３％に制限することで、機械的特性に悪影響を及ぼす酸化物の存在をレーザー後の部品において制限することができる。
【００６８】
酸素含有量は、不確実性が±０．０００７、より具体的には±０．０００５で測定される。
【００６９】
本発明の粉末の組成は、より具体的には、下記表１に示す３つの実施例のうちの１つから選択されてもよい。
【００７０】
【表１】
2022500557.tif 000003
【００７１】
実施例１では、標準ＩＮ７３８ＬＣと比較して、Ｍｏ及びＷの量を増加させ、Ｔｉ含有量を低減している。Ａｌは、標準ＩＮ７３８ＬＣの範囲の上限まで引き上げている。これらの変更は、一方では拡散速度を遅くしてγ’析出を遅延させることを目的とし、他方ではγ’相の硬化特性を低下させることを目的とする。結果として、γ’ソルバス温度は、ＩＮ７３８ＬＣと比較して２０〜３０℃低下する。また、標準ＩＮ７３８ＬＣと比較したＺｒの減少を補い、且つ超合金の耐クリープ性に対する潜在的な悪影響を相殺するために、標準ＩＮ７３８ＬＣと比較してＨｆを添加している。
【００７２】
実施例２では更に、標準ＩＮ７３８ＬＣと比較してＮｂ及びＣ含有量を低減することで、Ｎｂ炭化物の割合を低下させ、且つ付加製造時の冷却の際の該グレードの挙動を改善している。また、ホウ素も低減することによって、結晶粒界でのホウ化物の析出を防止し、部品製造時の溶出現象をできるだけ抑えている。
【００７３】
実施例３は、実施例２と同様に、本願の組成の実施例である。本願の組成範囲のロバスト性を確認するために、Ｂ及びＣ含有量を実施例２よりわずかに増加させている点で実施例２と異なる。
【００７４】
有利な一実施形態では、本発明のニッケル基超合金は粉末状であり、有利にはその粒度分布（直径×数）が１５〜５３μｍの範囲であり、これは、より具体的には選択的レーザー溶融（ＳＬＭ）による部品製造を意図している場合に当てはまる。
【００７５】
従来、この種の粒径画分については、数によるＤ１０で特徴付けられる下限１５μｍは、レーザー回折（ＡＳＴＭ  Ｂ８２２−１７）によって制御され、上限５３μｍは、篩分けによって制御される。現行のＡＳＴＭ  Ｂ２１４−１６又はＩＳＯ  ２５９１−１：１９８８規格に従った粒径画分制御法では、４５μｍまでの画分を篩分けで制御することが可能である。この限界値より小さい場合、篩分けによる制御はもはや上記規格では認可されず、レーザー回折で測定された分布の数によるＤ１０の値によって特性決定が行われる。
【００７６】
有利な一実施形態では、本発明のニッケル基超合金は、考えられる各種方法（アーク、プラズマ、電子ビーム、又はレーザーによるもの）に従ってワイヤ堆積による成形を意図したワイヤ状である。
【００７７】
本発明は更に、本発明のニッケル基超合金粉末を製造する方法であって、
（ａ）元素出発原料又は予合金出発原料を混合する工程、
（ｂ）工程（ａ）で得られた混合物を、有利には真空誘導炉(ＶＩＭ)で溶融する工程、
（ｃ）工程（ｂ）で得られた生成物を、有利にはアルゴンでガスアトマイズして、粉末、有利には主に球状（つまり、鋭角が存在しない）である粉末を得る工程、
（ｄ）工程（ｃ）で得られた粉末を、有利には不活性雰囲気下で篩にかけて所望の粒径を得る工程、
（ｅ）得られた粉末を回収する工程
を含む方法に関する。
【００７８】
したがって、意図する付加製造技術又は粉末堆積法に応じて粉末の粒径を適合させる。付加製造又は粉末堆積の各種プロセスに使用される粒径範囲は、技術、装置、及び意図する用途によって異なる。一般的には、全ての用途が組み合わされる場合、これらの方法に使用される粉末の数による粒度分布は多少広く、５〜１５０μｍとなる。
【００７９】
より具体的には、工程（ｄ）で得られた数による粒径画分は１５〜５３μｍの範囲である。これは、選択的レーザー溶融プロセス（レーザービーム溶融、ＬＢＭ）に適した粒径であり、使用する装置及び意図する用途に適合している。これは、このような粉末の使用においてはかなり典型的な数による粒度分布である。
【００８０】
本発明は更に、ニッケル基超合金から部品、より具体的にはタービンを製造する方法であって、
（Ａ）本発明のニッケル基超合金粉末を、有利には本発明の方法で、より具体的には上記のように製造する工程、
（Ｂ）工程（Ａ）で得られた粉末を付加製造プロセス、有利には選択的レーザー溶融（ＬＢＭ）、電子ビーム溶融（ＥＢＭ）、及び粉末吹付によるレーザー溶融（粉末コーティング又はＣＬＡＤとも言う）からなる群から選択されるプロセスに供する工程、
（Ｃ）工程（Ｂ）で得られた部品を少なくとも１つの熱的処理及び／又は物理的処理及び／又は化学的処理、有利には弛緩熱処理（より具体的には残留応力の弛緩用）、熱間等方圧加圧処理、固溶化処理、時効処理、並びに、腐食及び酸化を防止するコーティングの塗布等の仕上げ処理からなる群から選択される処理、有利には熱間等方圧加圧（ＨＩＰ）処理に供する工程、
（Ｄ）得られた部品を回収する工程
を含むことを特徴とする方法に関する。
【００８１】
本発明の方法は更に、工程（Ｂ）と工程（Ｃ）との間に、本発明の超合金で得られた部品を溶接する工程（Ｂ１）を含んでもよい。
【００８２】
本発明の文脈で使用できる付加製造、より具体的には、例えば選択的レーザー溶融、電子ビーム溶融、粉末吹付によるレーザー溶融（粉末コーティング又はＣＬＡＤ）は、当業者には周知である。
【００８３】
有利な一実施形態では、工程（Ｂ）は付加製造方法からなり、本発明の超合金粉末の薄層を溶融するエネルギー源（レーザー又は電子ビーム）を使用して部品を層ごとに製造する。次に、本発明の超合金粉末の第２の層を堆積した後、溶融する。この方法を最終部品が得られるまで繰り返す。該方法は選択的レーザー溶融の一つであることが有利である。
【００８４】
本発明のニッケル基超合金から部品、より具体的にはタービンを製造する方法の他の実施形態では、工程（Ａ）は、本発明のニッケル基超合金のワイヤを製造することからなり、工程（Ｂ）は、工程（Ａ）で得られた超合金ワイヤを溶融するエネルギー源（レーザー又は電子ビーム）を使用して部品を層ごとに製造する付加製造方法からなる。このように、ワイヤを連続的に解きながら溶融することで１層が得られる。第２の層は、第１の層上に形成される。この方法を最終部品が得られるまで繰り返す。
【００８５】
本発明のニッケル基超合金から部品、より具体的にはタービンを製造する方法の更に別の実施形態では、工程（Ａ）は、本発明のニッケル基超合金の粉末及びワイヤを製造することからなり、工程（Ｂ）は、上記超合金の粉末及びワイヤの両方を使用する付加製造方法からなる。
【００８６】
本発明は更に、本発明の粉末及び／又はワイヤから、より具体的には上記のように、有利には本発明の方法で、より具体的には上記のように得られるニッケル基超合金部品に関する。
【００８７】
上記部品は３Ｄ部品であることが有利である。
【００８８】
より具体的には、航空機エンジンタービン部品、ガスタービン部品、又は海洋産業タービン部品である。
【００８９】
したがって、固定又は可動のタービン翼若しくはタービンディスク等のタービンの高温部分であってもよく、例えば航空宇宙ジェットエンジンが挙げられる。
【００９０】
本発明のニッケル基超合金部品は以下を示すことが有利である。
・標準合金ＩＮ７３８ＬＣと少なくとも同等の機械的特性、例えば良好な耐熱クリープ性等。
・標準合金ＩＮ７３８ＬＣと少なくとも同等の耐腐食性及び耐酸化性、例えば塩環境に対する良好な耐性等。
・マクロクラック及び／又はマイクロクラックの不在。
・標準合金ＩＮ７３８ＬＣと同様の密度、例えば約８．１ｇ／ｃｍ３等。
・場合によっては１０５０〜１１００℃までの使用温度。
【００９１】
本発明は、最後に、航空機エンジンタービン、ガスタービン、又は海洋産業タービン、より具体的には上記タービンの高温部分における本発明のニッケル基超合金部品の使用に関する。
【００９２】
本発明は、以下の図面及び実施例を参照してよりよく理解されるであろう。これらの図面及び実施例は例示であって、限定するものではない。
【図面の簡単な説明】
【００９３】
【図１】実施例１及び２並びに比較例（標準ＩＮ７３８ＬＣ）について、粗ＬＢＭ状態で、ＬＢＭ（又はＳＬＭ）による製造に関連するマイクロクラック密度をｍｍ／ｍｍ２で示す。
【図２】実施例１、２、及び３並びに比較例（標準ＩＮ７３８ＬＣ）について、固溶及び時効状態で、ＬＢＭによる製造及び熱処理後に測定したマイクロクラック密度をｍｍ／ｍｍ２で示す。
【図３】試料（実施例１、２、及び３（それぞれ図３ｂ、３ｃ、及び３ｄ）並びに比較例：標準ＩＮ７３８ＬＣ（図３ａ））を切断及び研磨後に、解像度５メガピクセル及び倍率×５０で光学顕微鏡（Ａｘｉｏｃａｍ  ＩＣｃ５を用いたＺｅｉｓｓ  Ａｘｉｏ  Ｉｍａｇｅｒ  Ａ２ｍ）によって得た、熱処理後の応力集中領域におけるマクロクラック画像を示す。
【図４】ＸＹ軸（プレートに対して水平方向）に沿って製造された３つの試料（実施例１及び２並びに比較例：標準ＩＮ７３８ＬＣ）について、固溶させて時効した棒に対して室温（ＮＦ  ＥＮ２００２−００１：２００６規格に従う）で引張試験（ＭＰａで表される強度：図４）を行った結果を示す。
【図５】ＸＹ軸（プレートに対して水平方向）に沿って製造された３つの試料（実施例１及び２並びに比較例：標準ＩＮ７３８ＬＣ）について、固溶させて時効した棒に対して室温（ＮＦ  ＥＮ２００２−００１：２００６規格に従う）で引張試験（％で表される伸びＥ５ｄ：図５）を行った結果を示す。
【図６】実施例３について、固溶させて時効した棒に対して６５０℃（ＮＦ  ＥＮ２００２−００２規格に従う）で引張試験（ＭＰａで表される強度：図６）を行った結果と、比較例（ＩＮ７３８ＬＣ）の従来技術データとを示す。
【図７】実施例３について、固溶させて時効した棒に対して６５０℃（ＮＦ  ＥＮ２００２−００２規格に従う）で引張試験（％で表される伸びＥ５ｄ：図７）を行った結果と、比較例（ＩＮ７３８ＬＣ）の従来技術データとを示す。
【発明を実施するための形態】
【実施例】
【００９４】
下記表２に組成を示す本発明の粉末の３つの実施例を、制御した割合の元素材料を用いてＶＩＭ炉で製造した後、アルゴンでアトマイズした。
【００９５】
【表２】
2022500557.tif 000004
【００９６】
付加製造に対する挙動に有益となることが分かっているＺｒ、Ｓｉ、Ｓ、及びＰ含有量の低減に加えて、付加製造及び熱処理に対する能力について以下の３つの組成改良方針が明らかとなった。すなわち、いずれも付加製造工程中のマイクロクラックの発生傾向を低下させることを目的として、Ｔｉ及びＮｂを低減してγ’相の硬度を低下させ、且つ／又はＮｂ及びＣを低減して炭化物ＮｂＣの析出を低減すること；熱処理中のマクロクラックの発生傾向を低下させるために、Ｍｏ及びＷの量を増加させてγ’析出を遅らせ、マトリックスを強化すること。このように、実施例１では、標準ＩＮ７３８ＬＣと比較してＭｏ及びＷの量を増加させ、それ以外は標準量とし、二次元素は最低レベルに低減している。実施例２及び３は、実施例１と同様であるが（Ｍｏ及びＷを増加）、これに加えて、Ｎｂ及びＣの量を標準ＩＮ７３８ＬＣと比較して低減している。それ以外は標準量とし、二次元素は最低レベルに低減している。実施例１はまた、標準ＩＮ７３８ＬＣと比較したＺｒの減少を補い、且つ超合金の耐クリープ性に対する潜在的な悪影響を相殺するために、標準ＩＮ７３８ＬＣと比較してＨｆを添加している。
【００９７】
Ｂｒａｍｉ社から取得したＩＮ７３８ＬＣインゴットをアトマイズして得られたＩＮ７３８ＬＣ粉末の比較参照例を製造した。製造は以下の通りである。インゴットをＶＩＭ炉で溶融した後、アルゴンでアトマイズした。
【００９８】
下記表３は比較参照例の組成を示す。
【００９９】
【表３】
2022500557.tif 000005
【０１００】
粗アトマイズ状態では、本発明の３つの実施例及び比較例の粒度分布は、用途（ここではＳＬＭ及びＬＢＭ）のための粒度分布より広い。そこで、不活性雰囲気下で１５〜５３μｍで篩にかけて１５〜５３μｍの粒径画分を単離した。該画分は、ＳＬＭ（又はＬＢＭ）用途に特に適していると当業者に知られている。篩分け後の最終粉末に対して、表２及び３に示す化学分析を行った。
【０１０１】
得られた粉末（実施例１、２、及び３並びに比較例）を使用して、用途を代表する技術的試験片及び寸法１３ｍｍ×１３ｍｍ×７０ｍｍの引張試験片ブランクを、層厚さを４０μｍ、レーザー出力を２５０〜３７０ＷとしてＥＯＳ  Ｍ２９０  ＬＢＭ付加製造法で製造した。得られたブランクを放電によって製造プレートから分離した後、ＩＮ７３８ＬＣ合金の標準的な熱処理を行った。該熱処理では、合金を１１２０℃（サブソルバス条件）で２時間固溶させた後、空気冷却し、次いで８４５℃で２４時間時効した後、空気冷却し、その後、室温条件（ＮＦ  ＥＮ２００２−００１）及び６５０℃（ＮＦ  ＥＮ２００２−００２）での引張試験並びにクリープ／破壊試験（ＮＦ  ＥＮ２００２−００５）の試験規格に対応する試験片形状に従って機械加工した。
【０１０２】
マイクロクラック
付加製造後及び熱処理後の固溶（１１２０℃で２時間、その後空気冷却）及び時効（８４５℃で２４時間、その後空気冷却）状態の粗技術的試験片を光学顕微鏡を用いて倍率×５０で撮影した画像を分析して、ｍｍ／ｍｍ２で表されるマイクロクラック密度を測定し、実施例１及び２、比較例、並びに実施例３の結果をそれぞれ図１及び２に示す。観察されたクラックの全長は、対象材料の表面積に対して表す。
【０１０３】
参照試料（比較例、標準ＩＮ７３８ＬＣ）から、現状技術のＩＮ７３８ＬＣは、マイクロクラック密度が約０．０８ｍｍ／ｍｍ２であると位置付けられる。Ｎｂ及びＣを低減した実施例２では、同一のＬＢＭパラメータで、付加製造工程中のマイクロクラックを明らかに防止できる。
【０１０４】
熱処理後の図２で測定した値は、粗製造材料で測定した値よりも少し低い（図１）が、依然として全体的に適合しており、試料は異なっている。標準ＩＮ７３８ＬＣ及び実施例１ではマイクロクラックが発生するが、実施例２及び３ではクラックは生じないことが確認された。これは、粗ＬＢＭ原料で得られたデータとよく一致する。
【０１０５】
マクロクラック
図３に示すように、基準ＩＮ７３８ＬＣで製造した試料では、応力領域にマクロクラックが発生しており、これは、固溶時にγ’相が大量に析出する際の合金の延性損失に直接関連する。標準ＩＮ７３８ＬＣと比較してＭｏ量を約５０％〜６０％、Ｗ量を約３０〜４０％増加させた実施例１、２、及び３では、熱処理後のマクロクラックが大幅に減少している。γ’相の析出を遅らせ、γ’マトリックスを強化することによって、熱処理時のクラックを低減するという目的を実際に達成することができる。
【０１０６】
表４に、マイクロクラック及びマクロクラックを低減するための本願の種々の改良戦略と、記載した３つの実施例における該戦略の割り当てを要約したが、耐マイクロクラック戦略（（ａ）Ｎｂ及びＴｉの低減又は（ｂ）Ｎｂ及びＣの低減、並びに元素Ｚｒ、Ｓｉ、Ｓ、及びＰの低減）及び耐マクロクラック戦略（Ｍｏ及びＷ量の増加）を調整することが、ＬＢＭによる製造後に固溶化及び時効熱処理を行った後に十分な材料を得るために特に有利であることが分かる。
【０１０７】
【表４】
2022500557.tif 000006
【０１０８】
なお、本発明者らは、標準ＩＮ７３８ＬＣと比較してＴｉ及びＮｂ量を低減しただけで、Ｍｏ及びＷは全く増加させなかった比較例１も試験した。この比較例では、熱処理後の応力集中領域にマクロクラックが発生した。
【０１０９】
引張試験
図４及び５から、基準ＩＮ７３８ＬＣと比べて実施例１及び２の機械的強度（Ｒｍ及びＲｐ０．２）が相対的に安定であり、鋳造用ＩＮ７３８ＬＣの仕様をいずれも非常に大きく超える値であることが分かる。実施例２の伸びは基準ＩＮ７３８ＬＣより大きいが、実施例１の伸びはマイクロクラックが非常に大きく影響し、損なわれた。最後に、基準バッチである実施例２は、鋳造用ＩＮ７３８ＬＣの仕様を超えている。したがって、上記組成変更後にその機械的特性は損なわれなかった。
【０１１０】
図６及び７は、実施例３について６５０℃で引張試験を行った結果と、粉体層へのレーザー溶融によって成形される現状技術の標準合金を構成する比較例（標準ＩＮ７３８ＬＣ）に行った一連の試験の結果を、部品の製造軸に対して示す（ＸＹ：プレートの水平軸、Ｚ：プレートの垂直軸）。対象の試験片にサブソルバス固溶化処理を施したところ、凝固中に得られた冶金粒子は再結晶することも成長することもなかった。したがって、これら粒子は、部品の製造軸（Ｚ軸）に沿って高度に配向したままであり、その形態は、使用した製造パラメータに依存する。特性は、両製造方向において同程度であり、わずかな違いはあったが、これはＬＢＭパラメータの違いによって説明できる。
【０１１１】
クリープ／破壊試験
実施例３及び比較例（ＩＮ７３８ＬＣ）について、Ｚ軸（プレートに対して垂直）又はＸＹ軸（プレートに対して水平）に沿って製造した試験片に対して極限条件下（７６０℃／５８５ＭＰａ）でクリープ／破壊試験を行って得られた寿命を下記表５及び６に示す。
【０１１２】
【表５】
2022500557.tif 000007
【０１１３】
【表６】
2022500557.tif 000008
【０１１４】
両材料は同様な寿命範囲内に位置付けられ、実施例３の方がＩＮ７３８ＬＣよりもわずかに優れていた。
【図１】
2022500557.tif 000009
【図２】
2022500557.tif 000010
【図３】
2022500557.tif 000011
【図４】
2022500557.tif 000012
【図５】
2022500557.tif 000013
【図６】
2022500557.tif 000014
【図７】
2022500557.tif 000015
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
付加製造後の熱処理による部品製造用の、γ’相含有量が高いニッケル基超合金であって、全組成に対する重量％で、
クロム：１５．５〜１６．５；
コバルト：７．７〜１１；
モリブデン＋タングステン含有量＝５．５〜７．５となるモリブデン及びタングステン；
アルミニウム：２．９〜４．３；
チタン：２．６〜３．２；
タンタル：１．５〜２．２；
ニオブ：０．３〜１．１；
炭素：０．０１〜０．１３；
ホウ素：０．０００５〜０．０１５；
ジルコニウム：≦０．０１；
ハフニウム：０．０００１〜０．５；
ケイ素：≦０．０６；
ニッケル：残部、及び
不可避不純物
を含む組成を有することを特徴とするニッケル基超合金。
【請求項２】
全組成に対する重量％で、
クロム：１５．５〜１６．５；
コバルト：７．７〜９；
モリブデン＋タングステン含有量＝６．２〜７．５となるモリブデン及びタングステン；
アルミニウム：３〜４；
チタン：２．６〜３．１；
タンタル：１．５〜２．２；
ニオブ：０．３〜０．５；
炭素：０．０１〜０．０７；
ホウ素：０．０００５〜０．００５；
ジルコニウム：≦０．００９；
ハフニウム：０．０００１〜０．２；
ケイ素：≦０．０３；
ニッケル：残部、及び
不可避不純物
を含む組成を有することを特徴とする請求項１に記載のニッケル基超合金。
【請求項３】
全組成に対する重量％で、モリブデン含有量が２．５〜３．５であることを特徴とする請求項１又は２に記載のニッケル基超合金。
【請求項４】
全組成に対する重量％で、タングステン含有量が３〜４であることを特徴とする請求項１〜３のいずれか一項に記載のニッケル基超合金。
【請求項５】
上記不可避不純物は、窒素、酸素、水素、鉛、硫黄、リン、鉄、マンガン、銅、銀、ビスマス、白金、セレン、スズ、マグネシウム、及びこれらの混合物からなる群から選択されることを特徴とする請求項１〜４のいずれか一項に記載のニッケル基超合金。
【請求項６】
窒素含有量≦０．０３０％、及び
酸素含有量≦０．０３０％
であることを特徴とする請求項１〜５のいずれか一項に記載のニッケル基超合金。
【請求項７】
粉末状であることを特徴とする請求項１〜６のいずれか一項に記載のニッケル基超合金。
【請求項８】
ワイヤ状であることを特徴とする請求項１〜６のいずれか一項に記載のニッケル基超合金。
【請求項９】
請求項７に記載のニッケル基超合金粉末を製造する方法であって、
（ａ）元素出発原料又は予合金出発原料を混合する工程、
（ｂ）工程（ａ）で得られた混合物を溶融する工程、
（ｃ）工程（ｂ）で得られた生成物をガスアトマイズする工程、
（ｄ）工程（ｃ）で得られた粉末を篩にかけて所望の粒径を得る工程、及び
（ｅ）得られた粉末を回収する工程
を含む方法。
【請求項１０】
ニッケル基超合金から部品を製造する方法であって、
（Ａ）請求項７に記載のニッケル基超合金粉末を製造する工程、
（Ｂ）工程（Ａ）で得られた粉末を付加製造プロセスに供する工程、
（Ｃ）工程（Ｂ）で得られた部品を少なくとも１つの熱的処理及び／又は物理的処理及び／又は化学的処理に供する工程、及び
（Ｄ）得られた部品を回収する工程
を含む方法。
【請求項１１】
工程（Ｂ）は選択的レーザー溶融（ＬＢＭ）であることを特徴とする請求項１０に記載の方法。
【請求項１２】
請求項７に記載の粉末から得られる、又は請求項８に記載のワイヤから得られるニッケル基超合金部品。
【請求項１３】
マクロクラックが存在しないことを特徴とする請求項１２に記載の部品。
【請求項１４】
航空機エンジンタービン、ガスタービン、陸上タービン、及び海洋産業タービンにおける請求項１２又は１３に記載のニッケル基超合金部品の使用。
【国際調査報告】
2022500557.tif 000016
2022500557.tif 000017
2022500557.tif 000018
2022500557.tif 000019
2022500557.tif 000020